(57)【要約】【課題】  胃で溶けず腸で溶解し、コーティングされた有効成分をより確実に腸へと到達させることができるだけでなく、経時劣化を可及的に抑制し得、保存安定性にも優れるコーティング製剤及びその製造方法を提供する。【解決手段】  被コーティング物と、その上に形成された（Ａ）６質量％水溶液の２５℃での粘度が３００ｍＰａ・ｓ未満である高分子化合物を含む下層と、該下層上に形成された（Ｂ）アルギン酸塩と（Ｃ）可塑剤とを含む腸溶性コーティング層とを有することを特徴とするコーティング製剤。【選択図】なし【特許請求の範囲】
【請求項１】
被コーティング物と、その上に形成された（Ａ）６質量％水溶液の２５℃での粘度が３００ｍＰａ・ｓ未満である高分子化合物を含む下層と、該下層上に形成された（Ｂ）アルギン酸塩と（Ｃ）可塑剤とを含む腸溶性コーティング層とを有することを特徴とするコーティング製剤。
【請求項２】
（Ａ）成分が、ヒドロキシプロピルメチルセルロース、ペクチン、カードラン、プルラン、ヒドロキシプロピルセルロース、ポリビニルアルコール、及びアラビアガムからなる群より選ばれる請求項１記載のコーティング製剤。
【請求項３】
（Ａ）成分が、ヒドロキシプロピルメチルセルロースである請求項２記載のコーティング製剤。
【請求項４】
（Ｂ）成分が、（Ｂ−１）１質量％水溶液の２０℃での粘度が５０ｍＰａ・ｓ以上のアルギン酸塩である請求項１〜３のいずれか１項記載のコーティング製剤。
【請求項５】
更に、（Ｂ−２）１質量％水溶液の２０℃での粘度が５０ｍＰａ・ｓ未満のアルギン酸塩を含む請求項４記載のコーティング製剤。
【請求項６】
更に、腸溶性コーティング層の外側に（Ｄ）ゼラチン、ペクチン、カードラン、プルラン、アラビアガム、キサンタンガム、ジェランガム、ヒドロキシプロピルメチルセルロース、カルボキシメチルセルロースナトリウム、及びヒドロキシプロピルセルロースからなる群より選ばれる高分子化合物を含む最表層を有する請求項１〜５のいずれか１項記載のコーティング製剤。
【請求項７】
（Ｄ）成分が、ヒドロキシプロピルメチルセルロースである請求項６記載のコーティング製剤。
【請求項８】
被コーティング物に、（Ａ）６質量％水溶液の２５℃での粘度が３００ｍＰａ・ｓ未満である高分子化合物を含む溶液を噴霧し、乾燥することにより下層を形成する工程と、該下層の外側に（Ｂ）アルギン酸塩と（Ｃ）可塑剤とを含む溶液を噴霧し、乾燥することにより腸溶性コーティング層を形成する工程とを含むことを特徴とするコーティング製剤の製造方法。
【請求項９】
更に、上記腸溶性コーティング層の外側に（Ｄ）ゼラチン、ペクチン、カードラン、プルラン、アラビアガム、キサンタンガム、ジェランガム、ヒドロキシプロピルメチルセルロース、カルボキシメチルセルロースナトリウム、及びヒドロキシプロピルセルロースからなる群より選ばれる高分子化合物を含む溶液を噴霧し、乾燥することにより最表層を形成する工程を含む請求項８記載のコーティング製剤の製造方法。
【発明の詳細な説明】
【技術分野】
【０００１】
本発明は、食品、医薬品等として使用されるコーティング製剤及びその製造方法に関するものである。
【背景技術】
【０００２】
乳酸菌や酵素等のタンパク質の機能成分のように、胃での分解を防ぎ、構造を維持して腸まで届けることにより高い機能性を出す有効成分があり、胃で溶けず腸で溶解し、有効成分を腸に到達させる腸溶性の製剤が求められている。
【０００３】
有効成分を腸まで到達させるための保護膜としては、胃の中のｐＨ条件(酸性)で溶解せず、小腸のｐＨ条件(中性〜アルカリ性)で溶解する成分、例えば、メタクリル酸系高分子化合物、シェラック、ツェイン等が一般的である。
【０００４】
しかしながら、メタクリル酸系高分子化合物は医薬品用途に限られ、食品には用いることができない。一方、シェラック、ツェインは食品用途にも用いられるが、有機溶剤を用いて噴霧する方法が一般的である。食品用途でも環境を配慮した、水を用いたコーティングができる水溶性膜剤の利用が望まれていた。
【０００５】
なお、本発明に関連する先行技術文献としては下記のものが挙げられる。
【先行技術文献】
【特許文献】
【０００６】
【特許文献１】特開２００２−１９３７９２号公報
【発明の概要】
【発明が解決しようとする課題】
【０００７】
本発明は、上記事情に鑑みなされたものであり、胃で溶けず腸で溶解し、コーティングされた有効成分をより確実に腸へと到達させることができるだけでなく、経時劣化を可及的に抑制し得、保存安定性にも優れるコーティング製剤及びその製造方法を提供することを目的とする。
【課題を解決するための手段】
【０００８】
本発明者らは、先に環境を配慮した、水を溶剤として用いるアルギン酸塩腸溶性コーティング製剤を提案した（特願２０１３−０４６６９７号）。このコーティングを施した腸溶性製剤は、コーティング直後の腸溶性（酸性下での溶出抑制、中性下での溶出性）が非常に良好である等の利点を有するものである。しかし、その後の更なる検討において、コーティング膜の外観には変化がないにもかかわらず、時間の経過に伴い酸性下における溶出抑制性が低下する場合があることがわかった。その原因は明らかではないが、コーティング膜の外観に変化がないにもかかわらず、溶出抑制性が低下していることから、非常に微細な構造変化が起こっていることによるものと推測される。
【０００９】
そこで、本発明者らは、更に鋭意検討を行った結果、この微細な構造変化に対し、腸溶性コーティング膜の下層となるプレコーティングを施したところ、意外にも経時による酸性下での溶出抑制性低下を改善できることを見出した。
【００１０】
腸溶性コーティング膜に対するプレコーティングは、腸溶性コーティング膜と錠剤との相溶性の悪さに起因する膜の剥がれを改善するために一般的に実施されるものであるが、本発明者らは、当該プレコーティングが上記アルギン酸塩を用いた腸溶性コーティング膜を経時の劣化から保護する機能を発揮し、コーティング製剤の保存安定性の改善に対して有効であることを新たに見出し、本発明をなすに至ったものである。
【００１１】
従って、本発明は下記のコーティング製剤及びその製造方法を提供する。
［１］被コーティング物と、その上に形成された（Ａ）６質量％水溶液の２５℃での粘度が３００ｍＰａ・ｓ未満である高分子化合物を含む下層と、該下層上に形成された（Ｂ）アルギン酸塩と（Ｃ）可塑剤とを含む腸溶性コーティング層とを有することを特徴とするコーティング製剤。
［２］（Ａ）成分が、ヒドロキシプロピルメチルセルロース、ペクチン、カードラン、プルラン、ヒドロキシプロピルセルロース、ポリビニルアルコール、及びアラビアガムからなる群より選ばれる［１］記載のコーティング製剤。
［３］（Ａ）成分が、ヒドロキシプロピルメチルセルロースである［２］記載のコーティング製剤。
［４］（Ｂ）成分が、（Ｂ−１）１質量％水溶液の２０℃での粘度が５０ｍＰａ・ｓ以上のアルギン酸塩である［１］〜［３］のいずれか１項記載のコーティング製剤。
［５］更に、（Ｂ−２）１質量％水溶液の２０℃での粘度が５０ｍＰａ・ｓ未満のアルギン酸塩を含む［４］記載のコーティング製剤。
［６］更に、腸溶性コーティング層の外側に（Ｄ）ゼラチン、ペクチン、カードラン、プルラン、アラビアガム、キサンタンガム、ジェランガム、ヒドロキシプロピルメチルセルロース、カルボキシメチルセルロースナトリウム、及びヒドロキシプロピルセルロースからなる群より選ばれる高分子化合物を含む最表層を有する［１］〜［５］のいずれか１項記載のコーティング製剤。
［７］（Ｄ）成分が、ヒドロキシプロピルメチルセルロースである［６］記載のコーティング製剤。
［８］被コーティング物に、（Ａ）６質量％水溶液の２５℃での粘度が３００ｍＰａ・ｓ未満である高分子化合物を含む溶液を噴霧し、乾燥することにより下層を形成する工程と、該下層の外側に（Ｂ）アルギン酸塩と（Ｃ）可塑剤とを含む溶液を噴霧し、乾燥することにより腸溶性コーティング層を形成する工程とを含むことを特徴とするコーティング製剤の製造方法。
［９］更に、上記腸溶性コーティング層の外側に（Ｄ）ゼラチン、ペクチン、カードラン、プルラン、アラビアガム、キサンタンガム、ジェランガム、ヒドロキシプロピルメチルセルロース、カルボキシメチルセルロースナトリウム、及びヒドロキシプロピルセルロースからなる群より選ばれる高分子化合物を含む溶液を噴霧し、乾燥することにより最表層を形成する工程を含む［８］記載のコーティング製剤の製造方法。
【発明の効果】
【００１２】
本発明のコーティング製剤によれば、胃で溶けず腸で溶解し、コーティングされた有効成分を確実に腸へと到達させることができるだけでなく、長期間保存した場合においても、酸性下における溶出抑制性の低下を可及的に抑制し得、保存安定性にも優れるコーティング製剤を提供することができる。
【発明を実施するための形態】
【００１３】
以下、本発明について詳細に説明する。
本発明のコーティング製剤は、被コーティング物と、その上に形成された下層と、該下層上に形成された腸溶性コーティング層とを有するものであり、被コーティング物と下層との間や、腸溶性コーティング層と最表層との間に、１層以上の中間層を形成することもできる。中でも、被コーティング物と、該被コーティング物の表面に形成された下層と、該下層の表面に形成された腸溶性コーティング層とを有するものが好ましい。本発明では、腸溶性品質に影響を及ぼさない範囲で、必要に応じて腸溶性コーティング層の外側に最表層を形成することができる。なお、本発明において「腸溶性」とは、機能性成分を腸まで届ける剤のことをいう。日本薬局方の溶出試験法の方法に準じて試験を行い、胃液相当の溶出試験液（ｐＨ１．２）にて、２時間で溶出率４０％未満（好適には２０％未満）、腸液相当の溶出試験液（ｐＨ６．８）で、２時間で溶出率７０％以上をいう。
【００１４】
（Ｉ）被コーティング物
本発明において、被コーティング物は、特に限定されるものではなく、食品、医薬品等の有効成分等が挙げられる。例えば、乳酸菌、システイン、鉄、抗体やラクトフェリン等のタンパク質、ペプチド、ＡＴＰ−２Ｎａ等が挙げられ、これらは１種単独で又は２種以上を適宜組み合わせて用いることができる。中でも、タンパク質等の高分子量成分や水不溶性の成分に好適である。
【００１５】
被コーティング物の形や、剤型は特に限定されず、錠剤、散剤、細粒剤、顆粒剤等特に限定されない。錠剤は単層でも二層以上でもよい。この中でも、腸溶性をより発揮する点から、錠剤とすることが好ましい。錠剤の寸法は特に限定されず、錠剤の取り扱いやすさと嚥下性の観点から、錠剤の径として５〜１４ｍｍφが好ましく、７〜１２ｍｍφがより好ましい。また、１錠あたりの錠剤質量としては１５０〜７００ｍｇ程度が適切である。
【００１６】
（ＩＩ）下層
本発明の下層は、後述するアルギン酸塩を含む腸溶性コーティング層に先立って形成される層であり、例えば、被コーティング物の表面に形成される層である。本発明では、被コーティング物と腸溶性コーティング層との間に下層を形成することにより、保存中における酸性下での溶出抑制効果の経時的低下を防ぐことができる。これにより腸溶性コーティング層を形成したコーティング製剤の保存安定性（酸性下での溶出抑制性）を著しく改善することができる。以下、下層について詳細に説明する。
【００１７】
下層は、（Ａ）６質量％水溶液の２５℃での粘度が３００ｍＰａ・ｓ未満である高分子化合物を含有するものである。上記（Ａ）成分は、特に制限されるものではないが、具体例として、ヒドロキシプロピルメチルセルロース、ペクチン、カードラン、プルラン、ヒドロキシプロピルセルロース、ポリビニルアルコール、及びアラビアガム等を例示することができ、１種単独で又は２種以上を適宜組み合わせて用いることができる。本発明では、特にヒドロキシプロピルメチルセルロースを好適に使用することができる。
【００１８】
上記（Ａ）成分の配合量は、特に制限されないが、プレコーティング組成物（下層用組成物）全体に対して、好ましくは１〜１０質量％、より好ましくは３〜８質量％である。配合量を上記範囲の下限以上とすることで製造時間を適切な時間内におさめることができる。一方、配合量を上記範囲の上限以下とすることで、コーティング液の調製やコーティング液噴霧に適した粘度におさめることができる。
【００１９】
また、上記下層には、必要に応じて（Ｅ）可塑剤を含有してもよい。（Ｅ）成分としては、ショ糖脂肪酸エステル、グリセリン脂肪酸エステル、モノグリセリン脂肪酸エステル、ポリオキシエチレンソルビタン脂肪酸エステル等の界面活性剤、グリセリン、プロピレングリコール、ポリエチレングリコール等の多価アルコール、ブドウ糖、果糖ブドウ糖液糖、ショ糖等の糖、ソルビトール、マルチトール、マンニトール、エリスリトール、キシリトール等の糖アルコール、ドデカノール、トリデカノール、テトラデカノール、ペンタデカノール、ヘキサデカノール、ヘプタデカノール、オクタデカノール、ヘキサデシルアルコール、イソステアリルアルコール、２−オクチルドデカノール等（好適には炭素数６〜２２）の高級アルコール、中鎖脂肪酸エステル（好適には炭素数６〜１２）等の油脂が挙げられる。これらは１種単独で又は２種以上を適宜組み合わせて用いることができる。本発明では、可塑効果の観点から、グリセリンを好適に使用することができる。
【００２０】
上記（Ｅ）成分の配合量は、特に制限されないが、下層用組成物全体に対して、好ましくは０．３〜６質量％、より好ましくは０．８〜５質量％である。配合量を上記範囲の下限以上とすることで酸性下での溶出抑制効果の経時的低下を防ぐ効果が高くなる。一方、配合量を上記範囲の上限以下とすることで製造時間を適切な時間内におさめることができる。
【００２１】
下層用組成物には、（Ｆ）微粒子を配合してもよい。微粒子を配合することで、コーティング処理時の錠剤同士の付着によるコーティング膜のはがれを防止することができる。（Ｆ）成分としては、タルク、ステアリン酸カルシウム、二酸化ケイ素、酸化チタン等が挙げられ、１種単独で又は２種以上を適宜組み合わせて用いることができる。微粒子の粒径は０．０１〜５０μｍであり、０．１〜２０μｍが好ましい。なお、粒径の測定はレーザー回折式粒度分布測定装置（乾式測定）にて行う。
【００２２】
（Ｆ）成分の配合量は、下層用組成物全体の０．０５〜７質量％が好ましく、０．１〜５質量％がより好ましく、０．３〜３質量％が更に好ましい。配合量を上記範囲の下限以上とすることで、上記（Ｆ）成分を配合する効果をより得ることができ、上記範囲の上限を超えて配合すると、成膜性に影響を与えるおそれがある。
【００２３】
上記の下層用組成物には、水、エタノール等の有機溶剤を含むことができる。下層用組成物中の溶媒配合量は、下層用組成物全体に対して、１〜９８質量％の範囲で適宜選定され、５０〜９８質量％が好ましく、７０〜９６質量％がより好ましい。
【００２４】
下層の厚さは特に限定されないが、１〜２００μｍが好ましく、２〜１００μｍがより好ましい。また、錠剤の場合は、下層の付着量を素錠３００ｍｇに対して０．６〜１０．５ｍｇ／３００ｍｇ（０．２〜３．５質量％）とすることが好ましく、１．５〜７．５ｍｇ／３００ｍｇ（０．５〜２．５質量％）とすることがより好ましい。顆粒剤、散剤、粉末の場合は０．５〜３０質量％とすることが好ましく、１〜２５質量％とすることがより好ましい。下層の厚さ及び付着量を上記範囲の下限以上とすることで、本発明の効果（即ち、時間の経過に伴い酸性下での溶出抑制効果が低下することを防ぐこと）を効果的に得ることができる。一方、下層の厚さ及び付着量を上記範囲の上限以下とすることで、適正な製造時間で錠剤を作製することができる。
【００２５】
上記下層を形成する方法は、特に制限されるものではなく、公知の方法を採用し得る。例えば、被コーティング物に、所定のコーティング溶液を噴霧し、加温により乾燥させることにより、被コーティング物の表面にフィルム化させる方法が挙げられる。コーティング溶液は適宜加温することができ、温度は３０〜８０℃が好ましく、乾燥温度は４０〜８０℃が好ましい。コーティング溶液の添加速度は、乾燥風量１ｍ3／ｍｉｎに対し、１〜５ｇ／ｍｉｎが好ましい。その他、コーティング溶液に、被コーティング物を浸漬して乾燥させるディップコートの方法をとることも可能である。乾燥はコーティング製剤中の水分量が０．１〜２０質量％、特に０．５〜５質量％になるまで乾燥させることが好ましい。なお、上記下層は、１層に限られず、必要に応じて複数層形成してもよい。
【００２６】
この場合、コーティング機は特に限定されず、パンコーティング機、流動層コーティング機、転動コーティング機等を用いることができる。
【００２７】
（ＩＩＩ）腸溶性コーティング層
本発明の腸溶性コーティング層は、上記下層の外側に形成される腸溶性を有する層であり、（Ｂ）アルギン酸塩及び（Ｃ）可塑剤を含有する。
【００２８】
（Ｂ）アルギン酸塩
アルギン酸塩としては、ナトリウム塩、カリウム塩、アンモニウム塩等の一価のアルギン酸塩、アルギン酸水溶性塩が好ましい。アルギン酸塩としては、下記の（Ｂ−１）１質量％水溶液の２０℃での粘度が５０ｍＰａ・ｓ以上のもの、（Ｂ−２）１質量％水溶液の２０℃での粘度が５０ｍＰａ・ｓ未満のものが挙げられ、１種単独で又は２種以上を適宜組み合わせて用いることができる。
【００２９】
（Ｂ−１）１質量％水溶液の２０℃での粘度が５０ｍＰａ・ｓ以上のものとしては、５０ｍＰａ・ｓ以上６００ｍＰａ・ｓ以下のものが好ましく、５０ｍＰａ・ｓ以上４００ｍＰａ・ｓ以下のものがより好ましい。
【００３０】
（Ｂ−１）アルギン酸塩を配合する場合は、配合量はコーティング組成物全体の０．１〜５質量％が好ましく、０．５〜４質量％がより好ましく、１〜４質量％の範囲が更に好ましい。配合量を上記範囲の下限以上とすることで、酸性下での溶出抑制能を十分に得ることができ、良好な腸溶性をより得ることができる。一方、上限以下にすることでコーティング液の調製や移送、噴霧に適切な粘度におさめることができる。
【００３１】
（Ｂ−２）１質量％水溶液の２０℃での粘度が５０ｍＰａ・ｓ未満のアルギン酸塩としては、５ｍＰａ・ｓ以上５０ｍＰａ・ｓ未満のものが好ましく、１０ｍＰａ・ｓ以上５０ｍＰａ・ｓ未満のものがより好ましい。（Ｂ−２）アルギン酸塩としては、アルギン酸ナトリウム塩が好ましい。
【００３２】
（Ｂ−２）アルギン酸塩を配合する場合は、配合量としてはコーティング組成物全体の５質量％以下が好ましく、０．１〜４質量％がより好ましく、０．１〜２．５質量％の範囲が更に好ましい。配合量を上記範囲の上限以下とすることで、腸溶性が向上し、かつコーティング性が良好となる。
【００３３】
また、（Ｂ）成分の配合量（即ち、（Ｂ−１）成分及び（Ｂ−２）成分の合計量）は、コーティング組成物全体の０．１〜１０質量％であることが好ましい。また、１〜７質量％の範囲がより好ましく、１．５〜５質量％の範囲が更に好ましい。配合量を上記範囲の上限以下とすることで良好な腸溶性（酸性下での溶出抑制性）を得ることができる。
【００３４】
本発明においては、（Ｂ）アルギン酸塩として、（Ｂ−１）アルギン酸塩を用いることが好ましい。このような一定以上の長さのアルギン酸塩を用いることで、コーティング性がよく、形成されたコーティング膜に高い耐酸性を付与することができる。また、（Ｂ−１）アルギン酸塩と（Ｂ−２）アルギン酸塩とを併用することにより、腸溶性を維持しつつ、コーティング性能をより向上することができる。
【００３５】
上記（Ｂ−１）アルギン酸塩と、（Ｂ−２）アルギン酸塩とのように、粘度の異なる２種のアルギン酸塩を用いるのは、単にコーティング溶液の粘度の調整ではなく、腸溶性及びコーティング性の観点から、２種類のアルギン酸塩を選択したものである。その質量比は（Ｂ−１）：（Ｂ−２）（（Ｂ−１）／（Ｂ−２））は１：５〜１０：１（０．２〜１０）が好ましく、１：３〜５：１（０．３３〜５）がより好ましく、１：１．８〜３：１（０．５６〜３）が更に好ましい。質量比を上記範囲の下限以上とすることで酸性下での皮膜性能がより高くなるため非溶出性が良好となり、上記範囲の上限以下とすることでコーティング性がより良好となるため更に好ましい。
【００３６】
なお、本発明において、アルギン酸塩の粘度測定は回転式粘度計（ＢＭ型）を用いて行う。粘度が２００ｍＰａ・ｓ未満の粘度はローターＮｏ．１を用い、２００ｍＰａ・ｓ以上１，０００ｍＰａ・ｓ未満の粘度はローターＮｏ．２を用いて、１質量％水溶液を２０℃、３０ｒｐｍの条件にて測定し、６０秒後の値を測定値とする。
【００３７】
アルギン酸塩の粘度は、アルギン酸塩の分子量にほぼ比例するものである。例えば上記、（Ｂ−１）の重量平均分子量（Ｍｗ）は８０万以上であり、８０〜３００万未満が好ましく、８０〜１９０万未満がより好ましい。（Ｂ−２）の重量平均分子量（Ｍｗ）は２０万以上８０万未満であり、３０万以上８０万未満が好ましい。なお、本発明のアルギン酸塩の重量平均分子量（Ｍｗ）のゲルクロマトグラフィーの測定方法を以下に示す。
【００３８】
（１）サンプルの調製
アルギン酸塩濃度が０．１質量％となるように移動相（０．１Ｍ（ｍｏｌ／Ｌ）ＮａＮＯ3水溶液）に溶かしこれをサンプルとする。
各種分子量の標準品（プルラン：Ｍｗ＝１６６万、Ｍｗ＝３８万、Ｍｗ＝１０万、Ｍｗ＝１．２２万、移動相に０．１質量％濃度で溶解）を用いて検量線を作成する。
（２）ＧＰＣ測定条件
カラム：Ｓｈｏｄｅｘ  ＯＨｐａｋ  ＳＢ−８０６Ｍ  ＨＱ（８ｍｍＩ．Ｄ．×３００ｍｍＬ．，１３μｍ）
移動相：０．１Ｍ（ｍｏｌ／Ｌ）ＮａＮＯ3水溶液
流  量：０．５ｍＬ／ｍｉｎ
温  度：４０℃
注入量：２００μＬ（０．１％  ｉｎ移動相）
検出器：示差屈折率（ＲＩ）検出器
（３）解析方法
検量線サンプルより検量線式を求め、試料のＧＰＣ分析結果からプルランに換算した重量平均分子量（Ｍｗ）を求める。
【００３９】
（Ｃ）可塑剤
（Ｃ）可塑剤は、コーティング組成物の表面張力低下や、コーティング層への柔軟性付与を目的として配合する成分である。（Ｃ）成分としては、ショ糖脂肪酸エステル、グリセリン脂肪酸エステル、モノグリセリン脂肪酸エステル、ポリオキシエチレンソルビタン脂肪酸エステル等の界面活性剤、グリセリン、１，３−ブチレングリコール、プロピレングリコール、ポリエチレングリコール等の多価アルコール、ブドウ糖、果糖ブドウ糖液糖、ショ糖等の糖、ソルビトール、マルチトール、マンニトール、エリスリトール、キシリトール等の糖アルコール、ドデカノール、トリデカノール、テトラデカノール、ペンタデカノール、ヘキサデカノール、ヘプタデカノール、オクタデカノール、ヘキサデシルアルコール、イソステアリルアルコール、２−オクチルドデカノール等（好適には炭素数６〜２２）の高級アルコール、中鎖脂肪酸エステル（好適には炭素数６〜１２）等の油脂が挙げられる。これらは１種単独で又は２種以上を適宜組み合わせて用いることができる。中でも、コーティング膜の可塑効果の点から、グリセリンが好ましい。
【００４０】
（Ｃ）成分の配合量は、コーティング組成物全体の０．３〜５質量％が好ましく、０．５〜３質量％がより好ましい。配合量を上記範囲の下限以上とすることで、コーティング時の膜のはがれがより抑制され、上記範囲の上限以下とすることで、コーティング時のベタツキが抑制され、コーティング処理がより容易となるとともに、良好な腸溶性が得られる。
【００４１】
（Ｃ）／（Ｂ）で表わされる質量比は、０．０５〜３．０の範囲が好ましく、０．１〜２．０がより好ましく、０．１５〜１．５が更に好ましく、０．１５〜１．１が特に好ましい。質量比を上記範囲の下限以上とすることで、酸性下での皮膜性能がより高くなり、上限以下とすることでコーティング性がより良好となる。
【００４２】
本発明のコーティング組成物には、（Ｂ）成分以外の皮膜形成成分（Ｄ）を配合してもよい。（Ｄ）皮膜形成成分としては、ゼラチン、ペクチン、カードラン、プルラン、アラビアガム、キサンタンガム、ジェランガム、ヒドロキシプロピルメチルセルロース、カルボキシメチルセルロースナトリウム、ヒドロキシプロピルセルロース、寒天、キトサン、タマリンドシードガム、ローカストビーンガム、ポリビニルアルコール、エチルセルロース水分散液等が挙げられる。これらは１種単独で又は２種以上を適宜組み合わせて用いることができる。これらの中でも、ゼラチン、ペクチン、カードラン、プルラン、アラビアガム、キサンタンガム、ジェランガム、ヒドロキシプロピルメチルセルロース、カルボキシメチルセルロースナトリウム及びヒドロキシプロピルセルロースから選ばれる成分が、コーティング性及び（Ｂ）成分との組み合わせの点から好ましい。
【００４３】
（Ｄ）成分の配合量は、コーティング組成物全体の０．１〜７質量％が好ましく、０．２〜５質量％がより好ましく、０．３〜３質量％が更に好ましい。配合量を上記範囲の下限以上とすることで、（Ｄ）成分配合の効果をより得ることができ、上記範囲の上限を超えて配合すると、腸溶性に影響を与えるおそれがある。
【００４４】
この場合、（Ｂ）：（Ｄ）（（Ｂ）／（Ｄ））で表される含有質量比は、１：３〜１：０．０５（０．３３〜２０）が好ましく、１：１〜１：０．１（１〜１０）がより好ましく、１：０．８〜１：０．２（１．２５〜５）が更に好ましい。この範囲とすることで、コーティング性と外観の美しさを維持した上で、特に酸性下での溶出抑制能がより高い腸溶性能に優れる錠剤を得ることができる。
【００４５】
コーティング組成物には、（Ｆ）微粒子を配合してもよい。微粒子を配合することで、コーティング処理時の錠剤同士の付着によるコーティング膜のはがれを防止することができる。（Ｆ）成分としては、タルク、ステアリン酸カルシウム、二酸化ケイ素、酸化チタン等が挙げられ、１種単独で又は２種以上を適宜組み合わせて用いることができる。微粒子の粒径は０．０１〜５０μｍであり、０．１〜２０μｍが好ましい。なお、下層用組成物の場合と同様、粒径の測定はレーザー回折式粒度分布測定装置（乾式測定）にて行う。
【００４６】
（Ｆ）成分の配合量は、コーティング組成物全体の０．０５〜７質量％が好ましく、０．１〜５質量％がより好ましく、０．３〜３質量％が更に好ましい。配合量を上記範囲の下限以上とすることで、上記（Ｆ）成分を配合する効果をより得ることができ、上記範囲の上限を超えて配合すると、成膜性に影響を与えるおそれがある。
【００４７】
なお、上記コーティング組成物には、銅イオン、バリウムイオン、カルシウムイオン等の二価金属イオンを含まないことが好ましい。これらにより、アルギン酸塩が架橋されてゲル化し、コーティング性が悪くなるからである。つまり、一価アルギン酸塩を二価の陽イオンと反応させ架橋させた場合、乾燥させた膜は水不溶性であるが、ゲル化により粘度が高くなりすぎるため、細かな液の噴霧及び錠剤上での展延性が困難となる。その結果、均一な皮膜形成が困難になり、外観が悪くなる他、溶出性でばらつきが生じる場合がある。二価の金属イオンの許容範囲は、アルギン酸塩のモノマー１モルに対して０．５モル以下が好ましく、０．２５モル以下がより好ましく、０．１モル以下が更に好ましい。
【００４８】
上記のコーティング組成物には、上記成分の他に、コーティング組成物に通常用いられる成分を１種単独で又は２種以上、適量配合することができる。このような任意成分としては、消泡剤、着色剤等が挙げられる。
【００４９】
消泡剤としては、例えば、グリセリン脂肪酸エステル、ジメチルポリシロキサン、ジメチルポリシロキサン・二酸化ケイ素混合物、含水二酸化ケイ素、二酸化ケイ素等が挙げられ、１種単独で又は２種以上を適宜組み合わせて用いることができる。
【００５０】
着色剤としては、例えば、アセンヤクタンニン末、ウコン抽出液、黄色三二酸化鉄、オレンジエッセンス、褐色酸化鉄、カーボンブラック、カラメル、カルミン、カロチン液、β−カロテン、カンゾウエキス、金箔、黒酸化鉄、軽質無水ケイ酸、酸化チタン、三二酸化鉄、食用青色１号、食用黄色４号、食用黄色４号アルミニウムレーキ、食用黄色５号、食用赤色２号、食用赤色３号、食用赤色１０２号、水酸化ナトリウム、銅クロロフィンナトリウム、銅クロロフィル、ハダカムギ緑葉抽出エキス、薬用炭、酪酸リボフラビン、リボフラビン、緑茶末、リン酸リボフラビンナトリウム等が挙げられる。
【００５１】
本発明のコーティング組成物には、水、エタノール等の有機溶剤を含むことができる。コーティング組成物中の溶媒配合量は、コーティング組成物全体に対して、１〜９８質量％の範囲で適宜選定され、５０〜９８質量％が好ましく、７０〜９６質量％がより好ましい。
【００５２】
上記腸溶性コーティング層の厚さは特に限定されないが、５〜１，０００μｍが好ましく、１０〜５００μｍがより好ましい。また、錠剤の場合は、腸溶性コーティング層の付着量を素錠３００ｍｇに対して１．５〜６０ｍｇ／３００ｍｇ（０．５〜２０質量％）とすることが好ましく、３〜４５ｍｇ／３００ｍｇ（１〜１５質量％）とすることがより好ましい。顆粒剤、散剤、粉末の場合は１０〜６０質量％とすることが好ましく、１５〜５０質量％とすることがより好ましい。腸溶性コーティング層の厚さ及び付着量を上記範囲の下限以上とすることで、酸性下での溶出抑制能に優れる製剤を得ることができる。一方、腸溶性コーティング層の付着量を上記範囲の上限以下とすることで、適切な製造時間内におさめることができる。
【００５３】
また、上記下層の厚さと腸溶性コーティング層の厚さの関係は、特に限定せず、それぞれが上述した適切な範囲内に入っていれば問題ない。
【００５４】
上記腸溶性コーティング層を形成する方法は、特に制限されるものではなく、公知の方法を採用し得る。例えば、下層が形成された被コーティング物に、所定のコーティング溶液を噴霧し、加温により乾燥させることにより、該被コーティング物の表面にフィルム化させる方法が挙げられる。コーティング溶液は適宜加温することができ、温度は３０〜８０℃が好ましく、乾燥温度は４０〜８０℃が好ましい。コーティング溶液の添加速度は、乾燥風量１ｍ3／ｍｉｎに対し、１〜５ｇ／ｍｉｎが好ましい。その他、コーティング溶液に、該被コーティング物を浸漬して乾燥させるディップコートの方法をとることも可能である。乾燥はコーティング製剤中の水分量が０．１〜２０質量％、特に０．５〜５質量％になるまで乾燥させることが好ましい。
【００５５】
この場合、コーティング機は特に限定されず、パンコーティング機、流動層コーティング機、転動コーティング機等を用いることができる。
【００５６】
なお、上記下層と上記コーティング層との間には、本発明の効果を損なわない範囲で適宜な中間層を形成してもよい。本発明では、例えば、シェラックコーティング膜、硬化油脂コーティング膜を形成することができる。
【００５７】
（ＩＶ）最表層
本発明においては、必要に応じて上記腸溶性コーティング層の外側に上記（Ｄ）皮膜形成成分を用いて最表層を形成することもできる。これにより外観、口当たり、味を変化させることができる。（Ｄ）成分としては、ゼラチン、ペクチン、カードラン、プルラン、アラビアガム、キサンタンガム、ジェランガム、ヒドロキシプロピルメチルセルロース、カルボキシメチルセルロースナトリウム、ヒドロキシプロピルセルロース、寒天、キトサン、タマリンドシードガム、ローカストビーンガム、ポリビニルアルコール、エチルセルロース水分散液等が挙げられる。これらは１種単独で又は２種以上を適宜組み合わせて用いることができる。これらの中でも、ゼラチン、ペクチン、カードラン、プルラン、アラビアガム、キサンタンガム、ジェランガム、ヒドロキシプロピルメチルセルロース、カルボキシメチルセルロースナトリウム及びヒドロキシプロピルセルロースから選ばれる成分が、コーティング性の点から好ましい。
【００５８】
上記最表層の厚さは特に限定されないが、１〜２００μｍが好ましく、２〜１００μｍがより好ましい。また、錠剤の場合は、最表層の付着量を素錠３００ｍｇに対して０．６〜１０．５ｍｇ／３００ｍｇ（０．２〜３．５質量％）とすることが好ましく、１．５〜７．５ｍｇ／３００ｍｇ（０．５〜２．５質量％）とすることがより好ましい。顆粒剤、散剤、粉末の場合は１〜３０質量％とすることが好ましく、２〜２５質量％とすることがより好ましい。最表層の厚さ及び付着量を上記範囲の下限以上とすることで、口当たりや味を変化させることができる。一方、最表層の厚さ及び付着量を上記範囲の上限以下とすることで、製造時間を適切におさめることができる。
【００５９】
上記の最表層用組成物には、本発明の効果を損なわない範囲で、水、エタノール等の有機溶剤を含むことができる。最表層用組成物中の溶媒配合量は、最表層用組成物全体に対して、１〜９８質量％の範囲で適宜選定され、５０〜９８質量％が好ましく、７０〜９６質量％がより好ましい。
【００６０】
上記最表層を形成する方法は、特に制限されるものではなく、公知の方法を採用し得る。例えば、下層及び腸溶性コーティング層が形成された被コーティング物に、所定のコーティング溶液を噴霧し、加温により乾燥させることにより、該被コーティング物の表面にフィルム化させる方法が挙げられる。コーティング溶液は適宜加温することができ、温度は３０〜８０℃が好ましく、乾燥温度は４０〜８０℃が好ましい。コーティング溶液の添加速度は、乾燥風量１ｍ3／ｍｉｎに対し、１〜５ｇ／ｍｉｎが好ましい。その他、コーティング溶液に、該被コーティング物を浸漬して乾燥させるディップコートの方法をとることも可能である。乾燥はコーティング製剤中の水分量が０．１〜２０質量％、特に０．５〜５質量％になるまで乾燥させることが好ましい。
【００６１】
この場合、コーティング機は特に限定されず、パンコーティング機、流動層コーティング機、転動コーティング機等を用いることができる。
【００６２】
（Ｖ）コーティング製剤の製造方法
本発明のコーティング製剤は、被コーティング物に、（Ａ）６質量％水溶液の２５℃での粘度が３００ｍＰａ・ｓ未満である高分子化合物を含む溶液を噴霧し、乾燥することにより下層を形成する工程、該下層の外側に（Ｂ）アルギン酸塩と（Ｃ）可塑剤とを含む溶液を噴霧し、乾燥することにより腸溶性コーティング層を形成する工程、及び必要に応じて、（Ｄ）皮膜形成成分を含む溶液を噴霧し、乾燥することにより最表層を形成する工程を経ることにより製造することができる。各工程の詳細は上記の通りであるが、使用するコーティング溶液の配合やコーティングの条件等は本発明の効果を損なわない範囲で適宜設定することができ、特に制限されるものではない。
【００６３】
上記の下層、腸溶性コーティング層、必要に応じて最表層の各層を形成するためのコーティング溶液は上述した必須成分を混合することにより得ることができる。そして、上記の各コーティング溶液を用いて、被コーティング物に下層、腸溶性コーティング層、必要に応じて最表層を順次形成することにより、良好な腸溶性と優れた保存安定性を兼ね備えたコーティング製剤を得ることできる。また、各層のコーティング溶液は溶媒として水を用いているため、それぞれ水溶性膜が形成される。
【００６４】
上記のコーティング組成物から形成された腸溶性コーティング層は、上記（Ｂ）成分を含有するが、上述したようにアルギン酸塩水溶液を直接乾燥させて水溶性の膜を形成させている。この水溶性の膜は、酸性下において、一価の陽イオンが水素イオンと置き換わり、アルギン酸へ変化して不溶性の膜を形成し、更に中性〜アルカリ性で溶解するという特性を有する。
【００６５】
上記コーティング組成物から形成される腸溶性コーティング層は、腸溶性、つまり「胃で溶けず腸で溶解し、被コーティング物を腸に到達させることができる。」という性質を有するものである。コーティング膜が腸溶性である腸溶性コーティング製剤が得られる。
【００６６】
更に、腸溶性コーティング層の下には上記（Ａ）成分を含む下層が形成されており、該下層が腸溶性コーティング層を経時の劣化から保護する土台として機能するため、時間の経過に伴って酸性下での溶出抑制性が低下することを可及的に抑制することができ、コーティング製剤の保存安定性を著しく改善することができる。
【００６７】
また、必要に応じ、上記腸溶性コーティング層の外側に更に（Ｄ）成分を含む最表層を形成することにより、味、口当たり、外観に変化をもたらすことができる。
【実施例】
【００６８】
以下、実施例及び比較例を示し、本発明を具体的に説明するが、本発明は下記の実施例に制限されるものではない。なお、下記の例において特に明記のない場合は、組成の「％」は質量％、比率は質量比を示す。
【００６９】
［実施例１〜１５、比較例１、２］
まず、コーティング製剤を作製するにあたって、以下の素錠を調製した。
[素錠]
下記原料を混合し、打錠機を用いて錠剤（３００ｍｇ、φ９．０ｍｍ、厚み５ｍｍ）になるよう打錠を行った。
＜素錠組成＞
ラクトフェリン：１，１５６ｇ
ヒハツエキス末：５００ｇ
乳糖：４９２．５ｇ
結晶セルロース：７３１．５ｇ
カルボキシメチルセルロースナトリウム：６０ｇ
ショ糖脂肪酸エステル：３０ｇ
微粒二酸化ケイ素：３０ｇ
【００７０】
上記の各成分の詳細は以下の通りである。
ラクトフェリン：森永乳業（株）製
ヒハツエキス末：丸善製薬（株）製、「ヒハツエキス末ＭＦ」
乳糖：フロイント産業（株）製、「乳糖グラニュー」
結晶セルロース：旭化成ケミカルズ（株）製、「セオラスＦＤ−１０１」
カルボキシメチルセルロースナトリウム：ニチリン化学工業（株）製、「ＥＣＣ−ＦＡ」
ショ糖脂肪酸エステル：三菱化学フーズ（株）製、「リョートーシュガーエステルＳ−３７０Ｆ」
微粒二酸化ケイ素：ＤＳＬジャパン（株）製、「カープレックスＦＰＳ−５００」
【００７１】
次に、下記表２〜４に示す組成の下層、腸溶性コーティング層、及び最表層を形成するためのコーティング溶液を下記の手順で調製した。
【００７２】
［下層用のコーティング溶液の調製］
（Ａ）成分及び（Ｅ）成分をそれぞれ、室温にて水に均一溶解させた。
【００７３】
［腸溶性コーティング層用のコーティング溶液の調製］
（Ｂ）成分及び（Ｃ）成分をそれぞれ、水に分散させた後加温し均一溶解させ、溶解した液を混合し、他成分を加え、更に混合攪拌した。
【００７４】
［最表層用のコーティング溶液の調製］
（Ｄ）成分を室温にて水に均一溶解させた。
【００７５】
上記で作製した素錠の表面に、上記で調製した各コーティング溶液を用いて下層、腸溶性コーティング層、及び必要に応じて最表層を順次形成し、コーティング製剤（錠剤）を調製した。各層をコーティングした際の条件は以下の通りである。
【００７６】
［コーティング］
下層、腸溶性コーティング層及び最表層をコーティングする際の条件はそれぞれ以下の通りである。
【００７７】
〔下層〕
コーティング機（パウレック製  パウレックコーターＰＲＣ−０５）を用い、素剤２００ｇに対し、コーティング溶液５０ｇを平均２ｍｌ／ｍｉｎで噴霧し、品温約５０℃でコーティングを施した。噴霧後約４５℃で２ｍｉｎ間乾燥させ、コーティング製剤（錠剤）を得た。コーティング膜の厚さは５〜５０μｍの範囲内であった。
【００７８】
〔腸溶性コーティング層〕
コーティング機（パウレック製  パウレックコーターＰＲＣ−０５）を用い、素剤２００ｇに対し、コーティング溶液（実施例及び比較例１：１５０ｇ、比較例２：２０４ｇ）を平均２ｍｌ／ｍｉｎで噴霧し、品温約５０℃でコーティングを施した。噴霧後約４５℃で２ｍｉｎ間乾燥させ、コーティング製剤（錠剤）を得た。コーティング膜の厚さは２０〜２００μｍの範囲内であった。
【００７９】
〔最表層〕
コーティング機（パウレック製  パウレックコーターＰＲＣ−０５）を用い、素剤２００ｇに対し、コーティング溶液５０ｇを平均２ｍｌ／ｍｉｎで噴霧し、品温約５０℃でコーティングを施した。噴霧後約４５℃で２ｍｉｎ間乾燥させ、コーティング製剤（錠剤）を得た。コーティング膜の厚さは５〜５０μｍの範囲内であった。
【００８０】
上記で得たコーティング製剤は、コーティング直後、及び５０℃、７５％ＲＨの条件で４ヶ月保管した後のそれぞれにおいて下記の手順で腸溶性を評価し、両者の腸溶性の保存前後における評価結果を比較することにより保存安定性を確認した。また、コーティング直後の製剤の外観（コーティング性）を評価した。
【００８１】
［酸性ｐＨ溶出性試験］
日局１液（ｐＨ１．２）を用い、日局一般試験法（パドル法）に則り、溶出試験を行った。
◎：２時間で溶出性１０％未満
○：２時間で溶出性１０％以上２０％未満
△：２時間で溶出性２０％以上４０％未満
×：２時間で溶出性４０％以上
【００８２】
［中性〜アルカリｐＨ溶出性試験］
日局２液（ｐＨ６．８）を用い、日局一般試験法（パドル法）に則り、溶出試験を行った。
○：２時間で溶出性７０％以上
△：２時間で溶出性３０％以上７０％未満
×：２時間で溶出性３０％未満
なお、上記［酸性ｐＨ溶出性試験］で、「△」、「○」又は「◎」、かつ上記［中性〜アルカリｐＨ溶出性試験］で「○」の場合を「腸溶性」とした。
【００８３】
［外観の評価］
コーティング直後の製剤（錠剤）の表面を目視で観察し、下記評価基準に従って外観を評価した。
◎：均一にコーティングがなされ、欠け、はがれが見られず、コーティング表面にツヤがある。
○：均一にコーティングがなされ、欠け、はがれがほとんど見られないが、ややコーティング表面に荒れがある。
△：一部の錠剤にコーティングの欠けが見られる。
×：錠剤のほとんどにコーティングの欠けやはがれが見られる。
【００８４】
実施例及び比較例において使用した原料の詳細は、以下の通りである。なお、（Ｂ）成分のアルギン酸塩の詳細については別途表１に示した。
〔下層〕
ヒドロキシプロピルメチルセルロース：信越化学工業（株）製、「メトローズＳＥ−０６」
ペクチン：大日本製薬（株）製、「クラシックＡＦ７０１」
ポリビニルアルコール：日本合成化学（株）製、「ポリビニルアルコール  ＥＧ−２２Ｐ」
アラビアガム：日本粉末薬品（株）製、「アラビアガム」
ヒドロキシプロピルセルロース：ヒドロキシプロピルセルロース：日本曹達（株）製、「ＨＰＣ−ＳＳＬ」
プルラン：（株）林原製、「プルラン」
ショ糖：大日本明治製糖（株）製、「ショ糖」
〔腸溶性コーティング層〕
グリセリン：阪本薬品工業（株）製、「グリセリン（食品添加物）」
シリカ（微粒二酸化ケイ素）：富士シリシア化学（株）製、「サイロページ７２０」
タルク：松村産業（株）製、「クラウンタルクＰＰ」
〔最表層〕
ヒドロキシプロピルメチルセルロース：信越化学工業（株）製、「メトローズＳＥ−０６」
【００８５】
【表１】
2020011994.tif 000002
【００８６】
【表２】
2020011994.tif 000003
【００８７】
【表３】
2020011994.tif 000004
【００８８】
【表４】
2020011994.tif 000005
【手続補正書】
【提出日】令和1年11月19日(2019.11.19)
【手続補正１】
【補正対象書類名】特許請求の範囲
【補正対象項目名】全文
【補正方法】変更
【補正の内容】
【特許請求の範囲】
【請求項１】
被コーティング物である素錠と、その上に形成された（Ａ）６質量％水溶液の２５℃での粘度が３００ｍＰａ・ｓ未満である高分子化合物と（Ｅ）可塑剤とを含む下層と、該下層上に形成された（Ｂ）アルギン酸塩と（Ｃ）可塑剤とを含む腸溶性コーティング層とを有することを特徴とするコーティング製剤。
【請求項２】
食品用である、請求項１記載のコーティング製剤。
【請求項３】
（Ａ）成分が、ヒドロキシプロピルメチルセルロース、ペクチン、カードラン、プルラン、ヒドロキシプロピルセルロース、ポリビニルアルコール、及びアラビアガムからなる群より選ばれる請求項１又は２記載のコーティング製剤。
【請求項４】
（Ｅ）成分が、ショ糖脂肪酸エステル、グリセリン脂肪酸エステル、モノグリセリン脂肪酸エステル、ポリオキシエチレンソルビタン脂肪酸エステル、グリセリン、プロピレングリコール、ポリエチレングリコール、ブドウ糖、果糖ブドウ糖液糖、ショ糖、ソルビトール、マルチトール、マンニトール、エリスリトール、キシリトール、ドデカノール、トリデカノール、テトラデカノール、ペンタデカノール、ヘキサデカノール、ヘプタデカノール、オクタデカノール、ヘキサデシルアルコール、イソステアリルアルコール、２−オクチルドデカノール、及び中鎖脂肪酸エステルよりなる群から選ばれる１種又は２種以上である請求項１〜３のいずれか１項記載のコーティング製剤。
【請求項５】
下層の付着量が、素錠の質量に対して０．２〜３．５質量％である請求項１〜４のいずれか１項記載のコーティング製剤。
【請求項６】
更に、腸溶性コーティング層が（Ｄ）皮膜形成成分を含有し、該（Ｄ）成分が、ゼラチン、ペクチン、カードラン、プルラン、アラビアガム、キサンタンガム、ジェランガム、ヒドロキシプロピルメチルセルロース、カルボキシメチルセルロースナトリウム、ヒドロキシプロピルセルロース、寒天、キトサン、タマリンドシードガム、ローカストビーンガム、ポリビニルアルコール、及びエチルセルロース水分散液よりなる群から選ばれる１種又は２種以上である請求項１〜５のいずれか１項記載のコーティング製剤。
【請求項７】
被コーティング物である素錠が、乳酸菌、タンパク質、及びペプチドから選ばれる１種以上を含有する請求項１〜６のいずれか１項記載のコーティング製剤。
【請求項８】
（Ｂ）成分が、（Ｂ−１）１質量％水溶液の２０℃での粘度が５０ｍＰａ・ｓ以上のアルギン酸塩である請求項１〜７のいずれか１項記載のコーティング製剤。
【請求項９】
更に、（Ｂ−２）１質量％水溶液の２０℃での粘度が５０ｍＰａ・ｓ未満のアルギン酸塩を含む請求項８記載のコーティング製剤。
【請求項１０】
被コーティング物である素錠に、（Ａ）６質量％水溶液の２５℃での粘度が３００ｍＰａ・ｓ未満である高分子化合物と（Ｅ）可塑剤とを含む溶液を噴霧し、乾燥することにより下層を形成する工程と、該下層の外側に（Ｂ）アルギン酸塩と（Ｃ）可塑剤とを含む溶液を噴霧し、乾燥することにより腸溶性コーティング層を形成する工程とを含むことを特徴とするコーティング製剤の製造方法。
【手続補正２】
【補正対象書類名】明細書
【補正対象項目名】００１１
【補正方法】変更
【補正の内容】
【００１１】
従って、本発明は下記のコーティング製剤及びその製造方法を提供する。
［１］被コーティング物である素錠と、その上に形成された（Ａ）６質量％水溶液の２５℃での粘度が３００ｍＰａ・ｓ未満である高分子化合物と（Ｅ）可塑剤とを含む下層と、該下層上に形成された（Ｂ）アルギン酸塩と（Ｃ）可塑剤とを含む腸溶性コーティング層とを有することを特徴とするコーティング製剤。
［２］食品用である、［１］記載のコーティング製剤。
［３］（Ａ）成分が、ヒドロキシプロピルメチルセルロース、ペクチン、カードラン、プルラン、ヒドロキシプロピルセルロース、ポリビニルアルコール、及びアラビアガムからなる群より選ばれる［１］又は［２］記載のコーティング製剤。
［４］（Ｅ）成分が、ショ糖脂肪酸エステル、グリセリン脂肪酸エステル、モノグリセリン脂肪酸エステル、ポリオキシエチレンソルビタン脂肪酸エステル、グリセリン、プロピレングリコール、ポリエチレングリコール、ブドウ糖、果糖ブドウ糖液糖、ショ糖、ソルビトール、マルチトール、マンニトール、エリスリトール、キシリトール、ドデカノール、トリデカノール、テトラデカノール、ペンタデカノール、ヘキサデカノール、ヘプタデカノール、オクタデカノール、ヘキサデシルアルコール、イソステアリルアルコール、２−オクチルドデカノール、及び中鎖脂肪酸エステルよりなる群から選ばれる１種又は２種以上である［１］〜［３］のいずれか１項記載のコーティング製剤。
［５］下層の付着量が、素錠の質量に対して０．２〜３．５質量％である［１］〜［４］のいずれか１項記載のコーティング製剤。
［６］更に、腸溶性コーティング層が（Ｄ）皮膜形成成分を含有し、該（Ｄ）成分が、ゼラチン、ペクチン、カードラン、プルラン、アラビアガム、キサンタンガム、ジェランガム、ヒドロキシプロピルメチルセルロース、カルボキシメチルセルロースナトリウム、ヒドロキシプロピルセルロース、寒天、キトサン、タマリンドシードガム、ローカストビーンガム、ポリビニルアルコール、及びエチルセルロース水分散液よりなる群から選ばれる１種又は２種以上である［１］〜［５］のいずれか１項記載のコーティング製剤。
［７］被コーティング物である素錠が、乳酸菌、タンパク質、及びペプチドから選ばれる１種以上を含有する［１］〜［６］のいずれか１項記載のコーティング製剤。
［８］（Ｂ）成分が、（Ｂ−１）１質量％水溶液の２０℃での粘度が５０ｍＰａ・ｓ以上のアルギン酸塩である［１］〜［７］のいずれか１項記載のコーティング製剤。
［９］更に、（Ｂ−２）１質量％水溶液の２０℃での粘度が５０ｍＰａ・ｓ未満のアルギン酸塩を含む［８］記載のコーティング製剤。
［１０］被コーティング物である素錠に、（Ａ）６質量％水溶液の２５℃での粘度が３００ｍＰａ・ｓ未満である高分子化合物と（Ｅ）可塑剤とを含む溶液を噴霧し、乾燥することにより下層を形成する工程と、該下層の外側に（Ｂ）アルギン酸塩と（Ｃ）可塑剤とを含む溶液を噴霧し、乾燥することにより腸溶性コーティング層を形成する工程とを含むことを特徴とするコーティング製剤の製造方法。